(57)【特許請求の範囲】
【請求項１】
第一のテープ基材５と、第二のテープ基材４，４’と、粘着層３，３’と、離型層２，２’とがこの順に積層されたコーナーテープ１であって、
前記第二のテープ基材４，４’は、第一のテープ基材５の仮想中心線６に対して略対称位置に配置され、第一のテープ基材５の表面の少なくとも一部が毛羽立てられており、第一のテープ基材５を構成する繊維の断面の一部が断裂又は剥離されている、コーナーテープ。
【請求項２】
第一のテープ基材５が不織布、経糸及び緯糸を有する織布、及びこれらの組合わせから選択される布、または当該布にラミネート加工を施したラミネート加工布であって、不織布を構成する繊維の断面の一部及び／又は織布を構成する緯糸の断面の一部が断裂又は剥離されている、請求項１に記載のコーナーテープ。
【請求項３】
第一のテープ基材５のパテに対する密着力が１．５Ｎ／２５ｍｍ以上である、請求項１又は２に記載のコーナーテープ。
【請求項４】
第一のテープ基材５と、第二のテープ基材４，４’と、粘着層３，３’と、離型層２，２’とをこの順となるように積層する工程、及び
第一のテープ基材５に対し、当該基材を構成する繊維の断面の一部を断裂又は剥離させる処理をする工程、
を含む、請求項１〜３のいずれか１項に記載のコーナーテープの製造方法。
【発明の詳細な説明】
【技術分野】
【０００１】
本発明は、コーナーテープに関し、詳しくは内装下地の入隅もしくは出隅に貼り付けて使用されるコーナーテープに関する。
【背景技術】
【０００２】
建物の内装の壁面は、石膏ボード等の壁材の表面をパテ等で平坦な表面に仕上げてから塗装、壁紙、布地、合成樹脂クロス等を貼着して仕上げているが、２つの壁面がほぼ直角に隣接する隈部（出隅、入隅）等のコーナー部は、角が尖っているためパテによる仕上げが困難であった。
【０００３】
コーナー部のパテ仕上げを可能にするために、粘着層と複数の孔を有するコーナーテープが提案されている（特許文献１、２）。
【０００４】
特許文献１に提案されているコーナーテープは、樹脂からなる長尺の薄板を基板にし、両面テープを積層した断面構成であり、基板を介して両面テープと反対面にパテ等が塗布されることでコーナーテープの厚み分を平滑に仕上げている。
【０００５】
しかしながら、特許文献１のコーナーテープは薄板を基板にしたものであることから、上記塗布されたパテと基板とは密着が弱く、パテ施工時やその後の振動・衝撃により剥がれてしまうという不具合が生じやすい。
【０００６】
特許文献１に記載の方法では基板とパテの密着を改善するために基板にパンチング加工を施し、複数列の孔を形成し、その孔にパテが物理的に入り込むことでパテの剥がれを改善している。
【０００７】
このようなパンチング加工によるものは、パテが孔に引っかかっているだけで、厳密には密着しているとは言えないし、パテの施工時にも塗っているパテの滑りが生じ脱落するいわゆるネタの食いつきが悪いという施工性の不具合が残る。
【先行技術文献】
【特許文献】
【０００８】
【特許文献１】特開２００６−８３６５５号公報
【特許文献２】特開２００４−３４６６１１号公報
【発明の概要】
【発明が解決しようとする課題】
【０００９】
本発明の目的は、パテとの密着がよく、施工時にもいわゆるネタの食いつきが良い、すなわちパテ脱落が抑制されたコーナーテープを提供することである。さらに、コーナーテープ自体及びパテの厚みを薄くすることで、パテ仕上げの使用量や乾燥硬化時間を短縮できるコーナーテープを提供することである。
【課題を解決するための手段】
【００１０】
かかる状況の下、本発明者らは鋭意研究した結果、コーナーテープを構成するテープ基材の表面の少なくとも一部の繊維を断裂又は剥離して毛羽立たせることによって、パテの密着性が向上し、上記の課題を解決できることを見出した。本発明はかかる新規の知見に基づくものである。
【００１１】
従って、本発明は、以下の項に示すコーナーテープ及びその製造方法を提供する：
項１．第一のテープ基材５と、第二のテープ基材４，４’と、粘着層３，３’と、離型層２，２’とがこの順に積層されたコーナーテープ１であって、
前記第二のテープ基材４，４’は、第一のテープ基材５の仮想中心線６に対して略対称位置に配置され、第一のテープ基材５の表面の少なくとも一部が毛羽立てられている、コーナーテープ。
【００１２】
項２．第一のテープ基材５が不織布、経糸及び緯糸を有する織布、及びこれらの組合わせから選択される布、または当該布にラミネート加工を施したラミネート加工布であって、不織布を構成する繊維の一部及び／又は織布を構成する緯糸の少なくとも一部が断裂又は剥離されている、項１に記載のコーナーテープ。
【００１３】
項３．第一のテープ基材５に対し、当該基材を構成する繊維の一部を断裂又は剥離させる処理をする工程、及び
第一のテープ基材５と、第二のテープ基材４，４’と、粘着層３，３’と、離型層２，２’とをこの順となるように積層する工程、
を含む方法により製造された、
項２に記載のコーナーテープ。
【００１４】
項４．第一のテープ基材５の密着力が１．５Ｎ／２５ｍｍ以上である、項１〜３のいずれか１項に記載のコーナーテープ。
【００１５】
項５．第一のテープ基材５と、第二のテープ基材４，４’と、粘着層３，３’と、離型層２，２’とをこの順となるように積層する工程、及び、第一のテープ基材５に対し、当該基材を構成する繊維の一部を断裂又は剥離させる処理をする工程、を含む、項１〜４のいずれか１項に記載のコーナーテープの製造方法。
【発明の効果】
【００１６】
本発明によれば、パテとの密着がよく、施工時にもいわゆるネタの食いつきが良い、すなわちパテ脱落が抑制されたコーナーテープを提供することができる。本発明に係るコーナーテープが上記効果を奏する理由としては、第一のテープ基材５の表面が毛羽立てられていることにより、パテと接する面積が増大すること、毛羽立てられた布の繊維がパテ内部に入り込み一体化すること等が考えられる。また第一のテープ基材５を構成する材料として織布を用いた場合、経糸（タテ糸）と緯糸（ヨコ糸）とが織りなす格子状の隙間にパテが入り込むアンカー効果も寄与しているものと考えられる。
【図面の簡単な説明】
【００１７】
【図１】本発明のコーナーテープの構成を示す概略図である。
【図２】本発明のコーナーテープの平面図を示す。
【図３】本発明のコーナーテープの正面図を示す。
【図４】本発明のコーナーテープの他の実施形態の正面図を示す。
【図５】本発明の一実施形態におけるコーナーテープの第一のテープ基材５の構成を示す概略図である。
【図６】本発明の一実施形態におけるコーナーテープの第一のテープ基材５の構成を示す概略図である。
【図７】本発明の一実施形態におけるコーナーテープの第一のテープ基材５の構成を示す概略図である。
【図８】施工例に用いた施工モデルの概略図を示す。
【図９】実施例３−１のコーナーテープの写真を示す。
【発明を実施するための形態】
【００１８】
コーナーテープ
本発明は、第一のテープ基材５と、第二のテープ基材４，４’と、粘着層３，３’と、離型層２，２’とがこの順となるように積層されたコーナーテープ１であって、
前記第二のテープ基材４，４’は、第一のテープ基材５の仮想中心線６に対して略対称位置に配置され、第一のテープ基材５の表面の少なくとも一部が毛羽立てられている、コーナーテープ：
を提供する。
【００１９】
本発明のコーナーテープ１は、図１、３に示されるように、第一のテープ基材５と、第二のテープ基材４，４’と、粘着層３，３’と、離型層２，２’とがこの順となるように積層されたものである。第一のテープ基材５と、第二のテープ基材４，４’は融着、熱圧着などにより一体化してもよく、図４に示すように、第一のテープ基材５と、第二のテープ基材４，４’の間に、各々粘着層７，７’を形成してもよい。
【００２０】
第一のテープ基材５  本発明のコーナーテープに用いられる第一のテープ基材５は柔軟性の材料であり、コーナーテープ１の剛性は、第二のテープ基材４がその主な役割を担っている。そして、本発明においては、第一のテープ基材５は、その表面テクスチャーにより、パテの密着性を担っている。
【００２１】
第一のテープ基材５の素材としては、その少なくとも一部を毛羽立てることが可能なものであれば特に限定されず、例えば、不織布、経糸及び緯糸を有する織布、及びこれらを組合わせた布、これらの布にラミネート加工を施したラミネート加工布等を挙げることができる。尚、本発明における織布は、織物といいかえることもできる。本発明において、第一のテープ基材５に用いる布は、変形可能であって入隅、出隅への追従性が良好であり、巻き癖が取りやすかったり二つ折りにしたときの形状が保持できる等の作業性がよいものが好ましい。このような追従性を有するための好ましい実施形態として、特に限定されないが、以下の構成が挙げられる：
・単一の不織布もしくは２種以上の不織布の積層体（即ち、不織布のみからなる）
・単一の織布もしくは２種以上の織布の積層体（即ち、織布のみからなる）
・フィルムと不織布もしくは織布の積層体。フィルム及び不織布もしくは織布は、各々単一の層であってもよく、２種以上のフィルム/ラミネートを積層してもよい。フィルムと不織布もしくは織布を積層する場合、平滑なフィルムがパテと反対側であり、表面に繊維による凹凸を有する不織布もしくは織布はパテ側である。
【００２２】
２以上のフィルム、不織布、織布のラミネートは圧着、熱融着などにより行うことができる。
【００２３】
尚、縦横の糸を紡績してなる織布を用いる場合、本明細書においては、地球の経緯度にちなんで、縦糸を経糸、横糸を緯糸と表現する。当該実施形態において、コーナーテープの長尺方向と平行な方向に経糸を配し、経糸と直行する方向に緯糸を配する。
【００２４】
本発明においては、特に布の繊維がパテ内部に積極的に入り込むように、種々の加工方法を用いパテの密着を改善させている。より具体的には、密着性を改善する方法としては、布の繊維がパテ内部に入り込むように、人為的に布の繊維の一部を断裂させ、ヒゲのように布表面から繊維を毛羽立たせることが挙げられる。
【００２５】
繊維の一部を断裂させる手段としては、突起物を繊維に引っかけて断裂させる手段がある。具体的な手段としては、紙ヤスリ、網ヤスリ、金属ヤスリ等のヤスリに布をあてがい擦る方法や、ノッチナイフ、ミシン刃、ゼンマイ刃、パーフォレーションナイフの刃物や、バフロール、ワイヤーブラシ等の布より硬い繊維で擦る方法や、ローレット加工の切り出しを鋭くして多角錐の突起を形成させた工具でする方法が挙げられる。
【００２６】
これらの加工方法の内から、コストや加工効率、工具寿命を考慮して適宜選択される。紙ヤスリ、多角錐の突起を形成させた工具での加工が好ましい。紙ヤスリを用いる場合、ＪＩＳ R 6010に規定する＃50以上＃１０００以下の紙ヤスリを用いることが好ましい。より好ましくは＃６０以上＃８００以下、更に好ましくは＃８０以上＃４００以下である。
【００２７】
第一のテープ基材５として、織布を用いる場合、コーナーテープのテープとしての強度を維持するためには、コーナーテープの長尺方向の強度が重要である。そのためには、経糸を切断せず、当該の毛羽立ち加工を施すには、緯糸を選択的に加工することが好ましい。当該実施形態では、刃物やヤスリの方向と布の加工移動方向が緯糸を断裂しない方向になるようにすることが重要である。
【００２８】
図５に、本発明の一実施形態として、コーナーテープの第一のテープ基材５に織布を用いた場合の概略図を示す。図５Ａに加工前のテープ基材５を示す。図５Ｂに、点線で経糸８及び緯糸９を示す。そして、緯糸を選択的に加工し、これを断裂させた図を図５Ｃに示す。
【００２９】
また、第一のテープ基材５を毛羽立たせる加工としては、繊維の少なくとも一部を剥離させる方法も挙げられる。図６に本発明の別の実施形態として、コーナーテープの第一のテープ基材５にラミネート加工した織布を用いた場合の概略図を示す。図６Ａに加工前のテープ基材５を示す。図６Ｂに、点線で経糸８及び緯糸９を示す。そして、図６Ｂを、実線１０を含みテープ基材５に垂直な面で切断した断面図を図７Ａとして示す。当該テープ基材５の緯糸、経糸の少なくとも一部を剥離させた図を図７Ｂとして示す。図６及び７においては、織布の経糸８及び緯糸９を共に剥離させた実施形態を示したが、これらの糸のうち一方のみを剥離させてもよく、テープ基材５の強度の点からは、緯糸を剥離させることが好ましい。尚、図５〜７においては、テープ基材５の構造を特に説明するため、コーナーテープ１におけるそれ以外の部材（第二のテープ基材４，４’、粘着層３，３’、及び離型層２，２’）の記載は省略している。
【００３０】
また、本発明においてテープ基材５に織布を用いる場合、テープ基材５の緯糸及び経糸は密に織り込まれているため、緯糸の少なくとも一部を断裂又は剥離させようとして、意図せず経線の一部も断裂又は剥離してしまうこともあり得る。従って、「緯糸の少なくとも一部を断裂させ」た基材又は「緯糸の少なくとも一部を剥離させ」たテープ基材５には、加工により当該テープ基材５の緯糸の少なくとも一部を断裂又は剥離させる工程により、経線の一部も断裂又は剥離してしまったものも含まれる。
【００３１】
また、本発明において、第一のテープ基材５に不織布を用いる場合も上記と同様の方法により毛羽立たせる加工を行うことができる。その際、織布と同様に、強度を保持するような方向に加工を行うことが好ましい。
【００３２】
本発明において、第一のテープ基材５は、その繊維の少なくとも一部を断裂又は剥離した結果、パテに対する密着力が１．５Ｎ／２５ｍｍ以上であることが好ましい。本発明において、密着力とは、後述の試験例に記載の方法で測定された密着力を示す。
第一のテープ基材５は、その繊維の少なくとも一部を断裂又は剥離した結果、平均して、５〜２００本／ｃｍ２の繊維が断裂又は剥離により毛羽立っていることが好ましい。
【００３３】
本発明のコーナーテープ１において、第一のテープ基材５は柔軟性を有し、隅部の形状に対する追従性を有する。第一のテープ基材５は、第二のテープ基材４，４’とで挟まれた領域Ａに折り目を付けたとき、折り目を保持可能であることが好ましい。このため、コーナーテープ１は、コーナーテープを外径６インチの紙芯に常温で２週間巻き付け、３０ｃｍの長さに切断し、重りを載せた部分が水平台に着く重さ(反発性)が５０ｇ以下、好ましくは４０ｇ以下である。前記重さ(反発性)が５０ｇ以下、特に４０ｇ以下であれば、製品ロールから引き出し使用する際に一定反りが発生するが反発力が弱いため、コーナーテープを隅部に貼着後浮きなどが発生し、手直しする作業性が大幅に削減される。
【００３４】
第一のテープ基材５の厚さは、例えば、７０〜１８０μｍ程度、好ましくは７０〜１５０μｍ程度、より好ましくは１００〜１３０μｍ程度である。
【００３５】
本発明において、第一のテープ基材５として、縦糸及び横糸を有し、かつ縦糸または横糸の少なくとも一方の糸密度が３５本／２５ｍｍ以下のものを用いると、パテののりが良くなり、かつパテがはがれ難いので施工しやすいため好ましい。また、緯糸の原糸１本当りのフィラメント数が、例えば、７０〜２００本の織布が好ましく、１００〜１７０本のものがより好ましい。
【００３６】
第一のテープ基材５は、非粘着側の表面に凹凸を有し、これによりパテ保持性を有する。しかしながら、この非粘着側表面の凹凸は微細であるので、パテを塗らずに壁紙、クロスなどを直接貼着した場合であっても、壁紙、クロスに該凹凸は反映しない。第一のテープ基材５の非粘着側は、織布又は不織布もしくは紙のような微細な凹凸を有する材料であるか、或いはエンボス加工などにより表面に凹凸を付与することができる。本発明において、第一のテープ基材５は、パテが入り込みアンカー作用を有するような貫通孔はない。
第一のテープ基材５の外表面の微細な凹凸もしくは織布ないし不織布における繊維間の微細な孔は、パテとの密着性を高めることはできるが、パテはアンカー性を有するほど内部に入り込むことはないため、パテの使用量を低減できる。
【００３７】
２以上のフィルム、不織布、織布のラミネートは圧着、熱融着などにより行うことができる。
【００３８】
第一のテープ基材５の非粘着部側表面の凹凸、即ち平均表面粗さＲaは、１〜２０μｍ程度、好ましくは２〜１０μｍ程度である。平均表面粗さＲaは、ＪＩＳ B 0601の記載に従って測定することができる。
【００３９】
第一のテープ基材５がフィルムもしくはフィルムラミネートの場合、その材質としてポリエチレン、ポリプロピレン、エチレン-プロピレン共重合体などのポリオレフィン樹脂、ポリアミド、などが挙げられ、織布としては、ＰＥＴなどのポリエステル、ポリエチレン、ポリプロピレン、エチレン-プロピレン共重合体などのポリオレフィン樹脂、ナイロン６，ナイロン６，６などのポリアミド、塩化ビニル、ビニロン、レーヨン（スフを含む）、アセテートなどの繊維を織ったものが挙げられる。不織布としては、合成繊維、紙パルプ又はこれらの２種以上の混合素材で構成され、織らずに繊維を接合しているものが挙げられる。合成繊維としては、ポリアミド、ポリビニルアルコール系繊維、ＰＥＴなどのポリエステル、ポリアクリロニトリルなどのアクリル、 ポリエチレン、ポリプロピレンなどのポリオレフィン、ポリウレタン、ポリ塩化ビニルなどが挙げられる。繊維は、形状保持樹脂の緯糸を使用するのが好ましい。
【００４０】
第一のテープ基材５はフィラーを含むと、折り目を付けた後、或いは隅部に貼着した後の戻りを抑制することができる。このようなフィラーとしては、アルミナ、シリカ、酸化チタン、タルク、クレー、炭酸カルシウム、マイカ、ケイ酸塩類、炭酸塩類、ガラス繊維などが挙げられる。
【００４１】
第二のテープ基材４，４’
本発明のコーナーテープにおいては、第二のテープ基材４，４’は、第一のテープ基材５の仮想中心線６に対して略対称位置に配置され、仮想中心線６に沿って折り目をつけたときに第二のテープ基材４，４’がコーナーテープの両側の強度を保持するように構成されている。
【００４２】
尚、仮想中心線６とは、コーナーテープの長手方向に沿う線であってコーナーテープの両端の幅方向中心を結ぶ線を意味する。仮想中心線６は、第二のテープ基材４，４’とで挟まれた領域Ａに含まれる。
【００４３】
このような第二のテープ基材４，４’の材質としては、ポリエチレンテレフタレート（ＰＥＴ）、ポリブチレンテレフタレートなどのポリエステル、ポリメチルメタアクリレート（ＰＭＭＡ）、ポリカーボネート、ポリスチレン、ポリアセテート、ポリ塩化ビニル、ポリエチレン、ポリプロピレン、ポリビニルブチラール、ポリウレタンなどが挙げられ、好ましくは比較的引っ張り弾性率の高いＰＥＴなどのポリエステルである。
【００４４】
第二のテープ基材４，４’の厚みは、例えば、３０μｍ〜５００μｍ、好ましくは５０〜３００μｍ、より好ましくは７５〜１５０μｍである。
【００４５】
第二のテープ基材４，４’の厚みを上記範囲とすることにより、施工時に大きく垂れることなくコーナーテープとしての自立性を有するため、施工性がよく、かつ当該コーナーテープを巻物で製造したときにトンネリングが発生しにくくなり、その結果、発生箇所への埃の付着及び粘着力の低下を招く不具合が抑制されるため好ましい。
【００４６】
第二のテープ基材４の幅は、特に限定されないが、例えば、５ｍｍ〜１００ｍｍ程度が好ましい。
【００４７】
第二のテープ基材４，４’とで挟まれた領域Ａの幅は、コーナーテープのサイズにもよるが、０．５〜３ｍｍ程度が、角の直線性が良いため好ましい。コーナーテープの幅は、特に制限はないが、２０〜１００ｍｍ程度、第二のテープ基材４，４’の幅は各々１０〜３０ｍｍ程度が例示されるがこれらに限定されない。
【００４８】
本発明コーナーテープにおいて、第一のテープ基材の厚みと第二のテープ基材４，４’で挟まれた領域Ａの幅との比は、特に限定されないが、例えば、第一のテープ基材厚：領域Ａ＝１：３〜１：３０、好ましくは１：８〜１：２０である。前記比がこれらの範囲内にあると、長いコーナーテープの中央に折り目を付けて直立させたときに、先端の曲がり或いは折り目の開きが少なくなり、コーナーエッジがシャープになり作業性及び外観仕上げが向上する。
【００４９】
コーナーテープの全厚と前記第二のテープ基材４，４’とで挟まれた領域Ａの幅の比は、特に限定されないが、例えば、テープの全厚：領域Ａ＝１：２〜１：３０であり、好ましくは１：６〜１：２０である。前記比がこれらの範囲内にあると、コーナーエッジがシャープになり作業性及び外観仕上げが向上する。特に建物等の入隅部にコーナーテープ貼り付けたときに、コーナーエッジがシャープになり、外観仕上げが向上する。
【００５０】
粘着層３，３’
本発明のコーナーテープは、粘着層３，３’により、対象物に付着する。
【００５１】
粘着層３、に使用される粘着剤としては、その粘着力が、第二のテープ基材４と前述する関係を満たすようなものであれば特に限定されないが、例えば、アクリル系粘着剤、シリコーン系粘着剤、ゴム系粘着剤が挙げられ、アクリル系粘着剤が好ましい。粘着層の厚みは、特に限定されないが、１０〜３００μｍ、好ましくは３０〜１００μｍを例示できる。
【００５２】
前記の粘着層７、７’と、３，３’の粘着面の表裏をクロス基材側を裏と表現すると、表裏で粘着力が同等あるいは表面の粘着力が裏面よりも低いことが望ましい。表裏で粘着力が同等あるいは表面の粘着力が裏面よりも低いと、コーナーテープを石膏ボードに施工する際、ズレを修正するため張り直した場合、両面テープに伴いクロス基材が剥離することが抑えられ、そのコーナー部材を再利用することができるからである。また、表面の粘着力を抑えることにより、石膏ボード紙面に施工し、張り直す際に巻きむしれが抑えられ、この点からもコーナーテープの再利用が可能となる。
【００５３】
離型層２，２’
離型層２，２’は、特に限定されないが、例えば、上質紙にポリオレフィン系樹脂をラミネートしたもの、クラフト紙にシリコーン系離型剤を積層したもの、などが好適に用いられる。離型層２の厚さは、特に限定されないが、10μｍ〜５００μｍ程度を例示することができる。
【００５４】
離型層２，２’以外のコーナーテープの全厚は、例えば、２００〜４００μｍ程度、好ましくは２５０〜３５０μｍ程度である。
【００５５】
ここで、離型層２，２’以外のコーナーテープの全厚は、例えば図3の構成の場合には、第一のテープ基材５、第二のテープ基材４、粘着層３の合計の厚みであり、図４の構成の場合には、第一のテープ基材５、粘着層７，第二のテープ基材４、粘着層３の合計の厚みである。
【００５６】
コーナーテープの製造方法
本発明は、第一のテープ基材５と、第二のテープ基材４，４’と、粘着層３，３’と、離型層２，２’とをこの順となるように積層する工程、及び
第一のテープ基材５に対し、当該基材を構成する繊維の一部を断裂又は剥離させる処理をする工程、
を含む、前記コーナーテープの製造方法を提供する。
【００５７】
これら各工程を行うための方法及び条件については、自体公知の方法に準じて適宜設定できる。また、本発明の方法には、
まず第一のテープ基材５に対し、当該基材を構成する繊維の一部を断裂又は剥離させる処理をする工程を行い、そして上記処理を行った第一のテープ基材５と、第二のテープ基材４，４’と、粘着層３，３’と、離型層２，２’とをこの順となるように積層する工程を行う方法だけでなく、
まず第一のテープ基材５と、第二のテープ基材４，４’と、粘着層３，３’と、離型層２，２’とをこの順となるように積層する工程を行い、次にその状態で第一のテープ基材５に対し、当該基材を構成する繊維の一部を断裂又は剥離させる処理をする工程を行う方法も含まれる。
【００５８】
また、本発明の方法においては、最終的に上記の順に各層が積層されればよく、基材、粘着層、及び離型層を積層する各工程の順番は問わない。例えば、本発明の方法には、第一のテープ基材５と、粘着層７、７’（必要に応じて）と、第二のテープ基材４，４’と、粘着層３，３’と、離型層２，２’とをこの順に積層する方法だけでなく、まず粘着層７、７’（必要に応じて）と、第二のテープ基材４，４’と、粘着層３，３’と、離型層２，２’とを積層し、当該積層体の第二のテープ基材４，４’又は粘着層７、７’を挿入する場合には当該粘着層７、７’に第一のテープ基材５を積層する方法も含まれる。
【００５９】
以下に、実施例・比較例に記載の具体的な実施形態を用いて本発明について説明するが、本発明はこれらの特定の実施形態に限定されない。
【実施例】
【００６０】
実施例１
加工前の布として、表１に示す経糸及び緯糸の原糸繊度及び糸密度のＰＥＴ系フィラメントの織布を用いた。
【００６１】
紙ヤスリ＃２４０を自重２ＫＧ、直径８０ｍｍのゴムローラーの表面に両面テープを用いて貼り付け、上記織布の表面を緯糸に直角な方向に５ｍ/分の速度で一度水平移動させて、表面を毛羽立たせた。
【００６２】
実施例２
紙ヤスリ＃４０を両面テープで金属台に貼り付け、実施例１で原料として用いた布に、緯糸に直角な方向に５ｍ/分の速度で当該紙ヤスリ＃４０に接するように移動させたこと以外は実施例１と同様にして、織布の表面を毛羽立たせた。
【００６３】
実施例３−１及び３−２
実施例２の紙ヤスリに替えて、鋼鉄製の四角錐（底辺の短辺０．４ｍｍ、長辺０．６ｍｍ、高さ０．５ｍｍ）を短辺軸方向にピッチ間隔２．４ｍｍで複数個一列に並べ、さらに、当該列から短辺軸方向に１．２ｍｍ、長辺方向にピッチ２ｍｍずらして配した毛羽立ちジグを用いたこと以外は実施例２に同様にして、織布の表面を毛羽立たせた。
【００６４】
比較例１
毛羽立ち加工を施さない例として、糸のフィラメント形状を変えた布を用い、上記評価方法にてパテとの密着力を測定した。
【００６５】
比較例２
従来の発明に代表される例として、大塚刷毛製造社製  ＤＸクロスコーナーテープ（幅５３ｍｍ）を半裁して使用した。幅２５ｍｍ当たりの密着力を計算した以外は比較例１と同様に行った。
【００６６】
試験例
基材の布とパテとの密着力の評価を以下の方法にて行った。
【００６７】
パテ：パテとしては、吉野石膏社製  タイガーケンコートを用いた。タイガーケンコート１ＫＧにつき０．６ＫＧの水を加えて均一になるまで充分に攪拌したものを用いた。
【００６８】
試験体作成方法：上記パテを３ｍｍ厚に、厚み１ｍｍ、幅５０ｍｍ、長さ１２５ｍｍのステンレス鋼板上に塗り、そのパテ上に幅２５ｍｍ、長さ２００ｍｍの各種布を設置し、ヘラにて圧着したものを４０℃の恒温槽に入れ、４８時間乾燥硬化させた。
【００６９】
試験方法：パテの密着度の試験として、引っ張り試験機を用い、上記試験体の布の端部を引き上げる９０°ピール試験を行った。引っ張り速度は３００ｍｍ／分の速度とした。表１に比較例、実施例１〜３に用いた布の詳細と、パテ密着力の結果を示す。
【００７０】
【表１】
0005860324.tif 000002
【００７１】
上記結果から、基材である布に、本発明による加工方法を施すことにより、パテとの密着力が増すことが明らかになった。
【００７２】
施工例
上記実施例３−１の布をテープ基材５として用いてコーナーテープを作成した。
【００７３】
より具体的には、第二のテープ基材：ポリエステルフィルム  （引っ張り弾性率３０００ＭＰａ、厚み１００μｍ両面コロナ処理品）の両面に、アクリル粘着剤を所定厚み塗工した。得られた両面テープを切断加工し、幅１９ｍｍの両面テープを得た。１９ｍｍの両面テープを上記実施例３−１の布に中央に１mmの隙間を設けて２本平行に貼り付け、コーナーテープを製作した。実施例３−１のコーナーテープのテープ基材５の面の写真を図９に示す。
【００７４】
得られたコーナーテープおよび市販のコーナーテープ(ＤＸクロスコーナーテープ大塚植毛製造社製)を用い、高さ２．４Ｍの出隅入り隅の施工モデルを用いて、施工に要したパテの量と乾燥時間の評価を行った。施工例に用いた施工モデルの寸法を図８に示す。また、評価結果を表２に示す。
【００７５】
【表２】
0005860324.tif 000003
【００７６】
上記結果から本発明による実施例３−１のコーナーテープは、比較例４のコーナーテープよりも、パテ仕上げの使用パテ量を約６０％削減でき、乾燥硬化時間も約３０％削減できることがわかる。
上記結果から本発明により得られるコーナーテープは、非常に少ない使用パテ量でパテ仕上げができ、かつ短時間で乾燥硬化もできるため、次工程への待ち時間が短縮される。
【符号の説明】
【００７７】
１  コーナーテープ  ；  ２、２’  離型層  ；  ３、３’   粘着層  ；  ４、４’   第二のテープ基材  ；  ５  第一のテープ基材  ；  ６  第一のテープ基材５の仮想中心線  ；  ７、７’   粘着層  ；  ８  経糸  ；  ９  緯糸
【図１】
0005860324.tif 000004
【図２】
0005860324.tif 000005
【図３】
0005860324.tif 000006
【図４】
0005860324.tif 000007
【図５】
0005860324.tif 000008
【図６】
0005860324.tif 000009
【図７】
0005860324.tif 000010
【図８】
0005860324.tif 000011
【図９】
0005860324.tif 000012